ЛЕЗВИЕ БЕЗОПАСНОЙ БРИТВЫ

1. Лезвие безопасной бритвы, содержащее основу с режущей кромкой, образованной острием и смежными гранями, при этом на упомянутой кромке нанесен слой твердого покрытия, поверх которого нанесен защитный слой из нитрида хрома, на который нанесен внешний слой из политетрафторэтилена.
2. Лезвие по п.1, у которого упомянутое твердое покрытие выполнено из углеродсодержащего материала.
3. Лезвие по п.2, у которого упомянутый углеродсодержащий материал содержит алмаз.
4. Лезвие по п.2, у которого упомянутый углеродсодержащий материал содержит алмазоподобный углеродный материал.
5. Лезвие по п.2, у которого упомянутый углеродсодержащий материал содержит аморфный алмаз.
6. Лезвие по п.1, у которого упомянутый защитный слой имеет толщину примерно от 100 до 600 ангстрем.
7. Лезвие по п.6, у которого упомянутый защитный слой имеет толщину примерно от 200 до 400 Å.
8. Лезвие по п.1, у которого в упомянутом защитном слое нитрид хрома имеет отношение углерода к азоту от 10 до 50%.
9. Лезвие по п.8, у которого нитрид хрома имеет долю азота примерно 25-35 ат.%.
10. Лезвие по п.1, дополнительно содержащее промежуточный слой между упомянутой основой и слоем твердого покрытия.
11. Лезвие по п.10, у которого промежуточный слой содержит ниобий.
12. Лезвие по п.10, у которого промежуточный слой содержит хромсодержащий материал.
13. Лезвие по п.1, дополнительно содержащее промежуточный слой из ниобия между упомянутой основой и слоем твердого покрытия.
14. Лезвие по п.1, у которого слой твердого покрытия имеет толщину менее 2000 Å.
15. Лезвие по п.1, у которого внешний слой имеет толщину от 100 до 5000 Å.
16. Лезвие по п.1, у которого режущая кромка при бритье затупляется меньше, чем если бы она не имела защитного слоя.
17. Безопасная бритва, содержащая ручку, соединенный с ручкой корпус и, по меньшей мере, одно лезвие, закрепленное в упомянутом корпусе, при этом упомянутое лезвие включает основу с режущей кромкой, образованной острием и смежными гранями, при этом на упомянутой кромке нанесен слой твердого покрытия, поверх которого нанесен защитный слой из нитрида хрома, на который нанесен внешний слой из политетрафторэтилена.
18. Безопасная бритва по п.17, у которой упомянутое твердое покрытие выполнено из углеродсодержащего материала.
19. Безопасная бритва по п.17, дополнительно содержащее промежуточный слой из ниобия между упомянутой основой и слоем твердого покрытия.
20. Способ изготовления бритвенного лезвия, включающий изготовление основы с режущей кромкой, образованной острием и смежными гранями, нанесение на упомянутую кромку слоя твердого покрытия, нанесение защитного слоя из нитрида хрома на упомянутый слой твердого покрытия и нанесение внешнего слоя из политетрафторэтилена на упомянутый защитный слой.
21. Способ по п.20, в котором нанесение слоя твердого покрытия ведут путем осаждения углеродсодержащего материала из паровой фазы.
22. Способ по п.20, в котором нанесение защитного слоя ведут путем электродугового распыления.
23. Способ по п.22, в котором электродуговое распыление осуществляют с использованием тока катодной дуги от 100 до 200 А.
24. Способ по п.22, в котором электродуговое распыление осуществляют с использованием напряжения смещения от -40 до -100 В.
-6
-2
25. Способ по п.22, в котором электродуговое распыление осуществляют при давлении от 10 до 10 Тор.
26. Способ по п.22, в котором электродуговое распыление осуществляют в атмосфере азота.
27. Способ по п.22, в котором электродуговое распыление осуществляют в атмосфере смеси азота и аргона.
28. Способ по п.27, в котором соотношение азота и аргона в смеси составляет от 3:1 до 1:3.